(57)【要約】【課題】凝析剤を添加することなく，分散性を向上させたワックスおよび着色剤を含む高分子ラテックスを製造する方法を提供する。【解決手段】本高分子ラテックス３００の製造方法は，ワックス１００と着色剤２００を含む分散液を調製する工程と，上述の分散液を含む水相を調製する工程と，モノマーを含む有機相を調製する工程と，上述の水相および有機相を混合して混合液を調製する工程と，上述の混合液を均質化する工程，および均質化された混合液に重合開始剤を添加してモノマーを重合させる工程とを備えている。本製造方法により，高分子ラテックス３００がワックス１００と着色剤２００を内包することになるため，製造されたトナー粒子４００の粒子サイズを縮小することができる。【選択図】図２
2005307213.tif 000002
【特許請求の範囲】
【請求項１】
着色剤とワックスとを含む分散液を調製する工程と；
前記分散液を含む水相を調製する工程と；
モノマーを含む有機相を調製する工程と；
前記水相と前記有機相とを混合して混合液を調製する工程と；
前記混合液を均質化する工程と；
前記均質化された混合液に重合開始剤を添加して前記モノマーを重合させる工程と；
を含むことを特徴とする，高分子ラテックスの製造方法。
【請求項２】
前記分散液は，前記ワックスを分散させたワックスエマルジョン，前記着色剤および分散剤を水中に分散させて調製されることを特徴とする，請求項１に記載の高分子ラテックスの製造方法。
【請求項３】
前記ワックスは，天然ワックス，ミネラルワックス，石油系ワックス，および合成ワックスからなる群より選ばれた少なくとも１つ以上のワックスであることを特徴とする，請求項１に記載の高分子ラテックスの製造方法。
【請求項４】
前記ワックスの含量は，１ｐｈｒ〜５０ｐｈｒであることを特徴とする，請求項１に記載の高分子ラテックスの製造方法。
【請求項５】
前記着色剤の含量は，１ｐｈｒ〜２０ｐｈｒであることを特徴とする，請求項１に記載の高分子ラテックスの製造方法。
【請求項６】
前記着色剤は，アゾ系顔料，フタロシアニン系顔料，塩基性染料系顔料，キナクリドン系顔料，ジオキサジン系顔料，縮合アゾ系顔料，カーボンブラック，クロム酸塩，フェロシアン化物，酸化物，硫化物，硫化物，セレン化物，硫酸塩，ケイ酸塩，炭酸塩，リン酸塩，および金属粉末からなる群より選ばれた着色剤を少なくとも１つ以上含むことを特徴とする，請求項１に記載の高分子ラテックスの製造方法。
【請求項７】
前記分散剤は，ドデシル硫酸ナトリウム（ｓｏｄｉｕｍ  ｄｏｄｅｃｙｌ  ｓｕｌｆａｔｅ），ドデシルベンゼンスルホン酸ナトリウム（ｓｏｄｉｕｍ  ｄｏｄｅｃｙｌｂｅｎｚｅｎｅ  ｓｕｌｆｏｎａｔｅ），ドデシルナフタレン硫酸ナトリウム（ｓｏｄｉｕｍ  ｄｏｄｅｃｙｌｎａｐｈｔｈａｌｅｎｅ  ｓｕｌｆａｔｅ），ジアルキルベンゼンアルキル硫酸塩（ｄｉａｌｋｙｌ  ｂｅｎｚｅｎｅａｌｋｙｌ  ｓｕｌｆａｔｅ），ジアルキルベンゼンアルキルスルホン酸塩（ｄｉａｌｋｙｌ  ｂｅｎｚｅｎｅａｌｋｙｌ  ｓｕｌｆｏｎａｔｅ），ジアルキルベンゼンアルキルアンモニウムクロライド，アルキルベンジルメチルアンモニウムクロライド，アルキルベンジルジメチルアンモニウムブロマイド，塩化ベンズアルコニウム，セチルピリジニウムブロマイド，ドデシルベンジルトリエチルアンモニウムクロライド，ラウリルアミンアセテート，ステアリルアミンアセテート，ラウリルトリメチルアンモニウムクロライド，ラウリルジメチルアミンオキシド，ポリビニルアルコール，ポリアクリル酸，メタロース，メチルセルロース，エチルセルロース，プロピルセルロース，ヒドロキシエチルセルロース，カルボキシメチルセルロース，トリスチリルフェノールエトキシレートフォスフェートエステル（ｔｒｉｓｔｙｒｙｌｐｈｅｎｏｌ  ｅｔｈｏｘｙｌａｔｅ  ｐｈｏｓｐｈａｔｅ  ｅｓｔｅｒ），ポリオキシエチレンセチルエーテル，ポリオキシエチレンラウリルエーテル，ポリオキシエチレンオクチルエーテル，ポリオキシエチレンオクチルフェニルエーテル，ポリオキシエチレンオレイルエーテル，ポリオキシエチレンソルビタンモノラウレート（ｐｏｌｙｏｘｙｅｔｈｙｌｅｎｅ  ｓｏｒｂｉｔａｎ  ｍｏｎｏｌａｕｒａｔｅ），ポリオキシエチレンステアリルエーテル，ポリオキシエチレンノニルフェニルエーテル，およびジアルキルフェノキシポリ（エチレンオキシ）エタノールからなる群より選ばれた界面活性剤であることを特徴とする，請求項２に記載の高分子ラテックスの製造方法。
【請求項８】
前記モノマーは，スチレン，メチルスチレン，クロロスチレン，ジクロロスチレン，ｐ−ｔｅｒｔ−ブチルスチレン，ｐ−ｎ−ブチルスチレンおよびｐ−ｎ−ノニルスチレン，アクリレート，メチルアクリレート，エチルアクリレート，プロピルアクリレート，イソブチルアクリレート，ｎ−ブチルアクリレート，ベータカルボキシエチルアクリレート，ヒドロキシエチルアクリレート，エチルヘキシルアクリレート，メタクリレート，メチルメタクリレート，エチルメタクリレート，プロピルメタクリレート，ｎ−ブチルメタクリレートイソブチルメタクリレート，ヒドロキシエチルメタクリレートおよびエチルヘキシルメタクリレート，アクリル酸，イタコン酸，メタクリル酸，マレイン酸，フマル酸，ケイ皮酸（ｃｌｉｎｎａｍｉｃ  ａｃｉｄ），スルホン化スチレン，アミノスチレンおよびその４級アンモニウム塩，ビニルピリジン，ビニルピロリドン，アクリロニトリル，ブタジエン，イソプレン，およびジビニルベンゼンからなる群より選ばれたモノマーを少なくとも１つ以上含むことを特徴とする，請求項１に記載の高分子ラテックスの製造方法。
【請求項９】
前記混合液を均質化する工程後に，前記均質化された混合液を加熱する工程をさらに含むことを特徴とする，請求項１に記載の高分子ラテックスの製造方法。
【請求項１０】
前記重合開始剤は，ペルオキソ二硫酸ジカリウム（ｐｏｔａｓｓｉｕｍ  ｐｅｒｓｕｌｆａｔｅ），ペルオキソ二硫酸ジアンモニウム（ａｍｍｏｎｉｕｍ  ｐｅｒｓｕｌｆａｔｅ），過酸化ベンゾイル（ｂｅｎｚｏｙｌ  ｐｅｒｏｘｉｄｅ），過酸化ラウリル（ｌａｕｒｙｌ  ｐｅｒｏｘｉｄｅ），ペルオキソ二硫酸ジナトリウム（ｓｏｄｉｕｍ  ｐｅｒｓｕｌｆａｔｅ），過酸化水素（ｈｙｄｒｏｇｅｎ  ｐｅｒｏｘｉｄｅ），ｔ−ブチルヒドロペルオキシド（ｔ−ｂｕｔｙｌ  ｈｙｄｒｏｐｅｒｏｘｉｄｅ），クメンヒドロペルオキシド（ｃｕｍｅｎｅ  ｈｙｄｒｏｐｅｒｏｘｉｄｅ），過酸化ｐ−メンタン（ｐ−ｍｅｎｔａｎｅ  ｐｅｒｏｘｉｄｅ）およびペルオキシカーボネート（ｐｅｒｏｘｙ  ｃａｒｂｏｎａｔｅ）からなる群より選ばれたいずれか１つであることを特徴とする，請求項１に記載の高分子ラテックスの製造方法。
【請求項１１】
前記重合開始剤の含量は，１ｐｈｒ〜５ｐｈｒであることを特徴とする，請求項１に記載の高分子ラテックスの製造方法。
【請求項１２】
前記高分子ラテックスの粒子サイズは，０.１μｍ〜３μｍであることを特徴とする，請求項１に記載の高分子ラテックスの製造方法。
【請求項１３】
前記高分子ラテックスのガラス転移温度は，４０℃〜１００℃であり，前記高分子ラテックスの融点は，５０℃〜１５０℃であることを特徴とする，請求項１に記載の高分子ラテックスの製造方法。
【請求項１４】
前記ワックスは，カルナウバワックス（ｃａｒｎａｕｂａ  ｗａｘ），ベイベリーワックス（ｂａｙｂｅｒｒｙ  ｗａｘ），蜜蝋（ｂｅｅｓｗａｘ），セラックワックス（ｓｈｅｌｌａｃ  ｗａｘ），鯨蝋ワックス（ｓｐｅｒｍａｃｅｔｉ  ｗａｘ），モンタンワックス（ｍｏｎｔａｎ  ｗａｘ），オゾケライトワックス（ｏｚｏｋｅｒｉｔｅ  ｗａｘ），セレシンワックス（ｃｅｒｅｓｉｎ  ｗａｘ），パラフィンワックス（ｐａｒａｆｉｎ  ｗａｘ），微結晶ワックス（ｍｉｃｒｏｃｒｙｓｔａｌｌｉｎｅ  ｗａｘ），フィッシャー−トロプシュワックス（Ｆｉｓｃｈｅｒ−Ｔｒｏｐｓｃｈ  ｗａｘ），ポリエチレンワックス，ポリプロピレンワックス，アクリレートワックス，脂肪酸アミドワックス，シリコンワックスおよびポリテトラフルオロエチレンワックスからなる群より選ばれた少なくとも１つ以上のワックスであることを特徴とする，請求項３に記載の高分子ラテックスの製造方法。
【発明の詳細な説明】
【技術分野】
【０００１】
本発明は高分子ラテックスの製造方法に係り，さらに詳しくは電子写真方式画像形成装置に使用するインクまたはトナー組成物に用いられ，ワックスおよび着色剤を含む高分子ラテックスの製造方法に関する。
【背景技術】
【０００２】
ファクシミリ，発光ダイオード（Ｌｉｇｈｔ−Ｅｍｉｔｔｉｎｇ  Ｄｉｏｄｅ：ＬＥＤ），液晶シャッタ（Ｌｉｑｕｉｄ  Ｃｒｙｓｔａｌ  Ｓｈｕｔｔｅｒ：ＬＣＳ）プリンタ，デジタルプリンタ，レーザプリンタまたはレーザコピー機などを含む電子写真方式画像形成装置用トナー組成物は，着色剤，結合剤樹脂，帯電制御剤およびその他機能性添加剤を含むのが一般的である。
【０００３】
着色剤には，染料系着色剤および顔料系着色剤がある。染料系着色剤に比べ，顔料系着色剤の方が，熱安定性および耐光性において優れているため，顔料系着色剤は，トナー用着色剤としてしばしば使用されている。
【０００４】
結合剤樹脂はトナー全体の質量の約９０％程度を占め，トナー粒子を記録媒体上に定着させる役割を果たす。結合剤樹脂として使用できる高分子は複数存在するが，２つの成分からなる粒子状に分散されたコロイドゲル状のラテックスが，通常，結合剤樹脂として用いられる。
【０００５】
ラテックスとして使用できる高分子樹脂の例としては，ポリ（スチレンブタジエン），ポリ（ｐ−メチルスチレンブタジエン），ポリ（ｍ−メチルスチレンブタジエン），ポリ（α−メチルスチレンブタジエン），ポリ（メチルメタクリレートブタジエン），ポリ（エチルメタクリレートブタジエン），ポリ（プロピルメタクリレートブタジエン），ポリ（ブチルメタクリレートブタジエン），ポリ（メチルアクリレートブタジエン），ポリ（エチルアクリレートブタジエン），ポリ（プロピルアクリレートブタジエン），ポリ（ブチルアクリレートブタジエン），ポリ（スチレンイソプレン），ポリ（ｐ−メチルスチレンイソプレン），ポリ（ｍ−メチルスチレンイソプレン），ポリ（α−メチルスチレンイソプレン），ポリ（メチルメタクリレートイソプレン），ポリ（エチルメタクリレートイソプレン），ポリ（プロピルアクリレートイソプレン），ポリ（ブチルアクリレートイソプレン），ポリ（スチレンブタジエンアクリル酸），ポリ（スチレンブタジエンメタクリル酸），ポリエチレンテレフタレート，ポリプロピレンテレフタレート，ポリブチレンテレフタレート，ポリペンチレンテレフタレート，ポリヘキサレンテレフタレート，ポリヘプタデンテレフタレート，ポリオクタレンテレフタレート等がある。
【０００６】
帯電調節剤は，トナー粒子が帯電する電荷量を調節するために使用されるもので，例えば，金属アゾ化合物，サリチル酸金属錯体，ニグロシンおよび４級アンモニウム塩等がある。
【０００７】
トナーに添加される機能性添加剤のうちの一つとして，離型性を向上させるための離型剤（ｒｅｌｅａｓｉｎｇ  ａｇｅｎｔ）がある。離型剤は，トナー画像が記録媒体に転写され定着される際ローラとトナーとの離型性を向上させてトナーオフセット（ｔｏｎｅｒ  ｏｆｆｓｅｔ）を防止し，トナーによって記録媒体がローラに付着し記録媒体の詰まり現象が発生することを防止するために，トナー組成物に添加される。
【０００８】
離型剤としては，例えば低分子量ポリオレフィン類，加熱による軟化点を有するシリコン類，脂肪酸アミド類，ワックス等を使用することができる。
【０００９】
上記の機能性添加剤を含むトナー組成物を製造する方法として，特許文献１は，ワックスエマルジョンと顔料分散液，およびラテックス樹脂を予め製造した後にこれらを混合し，そこへ凝析剤を添加して凝集させた後，トナーを製造する過程について開示している。
【００１０】
また，顔料を含む高分子の合成法として，特許文献２は，調製した顔料分散液の中に重合が可能なモノマーのエマルジョンを生成させたものを用いる方法について開示している。
【特許文献１】米国特許第６，１２０，９６７号明細書
【特許文献２】米国特許第５，８６３，６９６号明細書
【発明の開示】
【発明が解決しようとする課題】
【００１１】
しかしながら，上記の特許文献１に開示された，凝析剤を用いて粒子を凝集させる方法は，異種粒子間の凝集だけでなく同種粒子間の凝集をも生じさせるので，異種粒子間の十分な凝集効果を期待し難く，よって優れた分散性を期待し難い。上記の特許文献１に開示された凝析剤を使用する場合，最終的に製造されるトナーの物性に深刻な影響を与える可能性がある。また，凝集過程後にワックスを添加する場合，粒子の形態を制御するためには，高い融点を持つ特定の種類のワックスしか使用できないかもしれず，上記の方法で低温定着トナーを製造するのは，非常に困難となるという問題点があった。
【００１２】
また，上記の特許文献２に開示された方法は，凝析剤を用いることなく顔料とモノマー粒子を用いてラテックス粒子を重合する方法であるが，離型剤としてワックスエマルジョンを別途添加している。しかし，トナー組成体を製造する際に同特許に開示された方法を用いるには，凝析剤の使用に関する問題点があった。
【００１３】
そこで，本発明は，このような問題に鑑みてなされたもので，その目的は，凝析剤を用いることなく粒子の凝集力を向上させることが可能な，新規かつ改良された高分子ラテックスの製造方法を提供することにある。
【課題を解決するための手段】
【００１４】
上記課題を解決するために，本発明のある観点によれば，着色剤とワックスとを含む分散液を調製する工程と，上記の分散液を含む水相を調製する工程と，モノマーを含む有機相を調製する工程と，上記の水相と有機相とを混合し混合液を調製する工程と，上記混合液を均質化する工程と，上記の均質化された混合液に重合開始剤を添加してモノマーを重合させる工程とからなる，ワックスおよび着色剤を含む高分子ラテックスの製造方法が提供される。
【００１５】
ここで，本発明において用いられるラテックス（ｌａｔｅｘ）という用語は，サイズが約１μｍ以下の微細な天然高分子または合成高分子からなる高分子粒子が２つの成分から形成され，粒子状で溶媒中に分散されていることを意味する。
【００１６】
上記の分散液を調製する工程は，例えばワックスを分散させたワックスエマルジョン，着色剤および分散剤を蒸留水などの溶媒に添加し，分散させる工程である。
【００１７】
ここで，エマルジョンとは，液体中に液体粒子がコロイド粒子，あるいはそれより粗大な粒子として分散し，乳状をなすもののことであり，乳濁液ともいう。
【００１８】
上記のワックスとして，例えば，植物性天然ワックスおよび動物性天然ワックスを含む天然ワックスと，ミネラルワックス，石油系ワックスおよび合成ワックスとからなる群より選ばれた少なくとも１つ以上のものを使用することもできる。
【００１９】
上記の天然ワックスの例としては，カルナウバワックス（ｃａｒｎａｕｂａ  ｗａｘ），ベイベリーワックス（ｂａｙｂｅｒｒｙ  ｗａｘ）等を含む植物性天然ワックスと，蜜蝋（ｂｅｅｓｗａｘ），セラックワックス（ｓｈｅｌｌａｃ  ｗａｘ），および鯨蝋ワックス（ｓｕｐｅｒｍａｃｅｔｉ  ｗａｘ）等を含む動物性天然ワックスがある。ミネラルワックスの例としては，モンタンワックス（ｍｏｎｔａｎ  ｗａｘ），オゾケライトワックス（ｏｚｏｋｅｒｉｔｅ  ｗａｘ），セレシンワックス（ｃｅｒｅｓｉｎ  ｗａｘ）等を挙げることもできる。また，石油系ワックスの例としては，パラフィンワックス（ｐａｒａｆｆｉｎ  ｗａｘ），微結晶ワックス（ｍｉｃｒｏｃｒｙｓｔａｌｌｉｎｅ  ｗａｘ）等も使用できる。さらに，合成ワックスの例として，フィッシャー−トロプシュワックス（Ｆｉｓｃｈｅｒ−Ｔｒｏｐｓｃｈ  ｗａｘ），ポリエチレンワックス，ポリプロピレンワックス，アクリレートワックス，脂肪酸アミドワックス，シリコンワックスおよびポリテトラフルオロエチレンワックス等を挙げることができる。
【００２０】
上記のワックスの含量は，例えば，１ｐｈｒ〜５０ｐｈｒであることが好ましい。
【００２１】
また，上記の着色剤の含量は，例えば，１ｐｈｒ〜２０ｐｈｒであることが好ましい。
【００２２】
ここで，上記の単位ｐｈｒ（Ｐａｒｔ  ｐｅｒ  Ｈｕｎｄｒｅｄｓ  ｏｆ  Ｒｅｓｉｎ）は，樹脂１００質量部に対する対象添加物の質量単位を示す。
【００２３】
上記の着色剤として，例えば，アゾ系顔料，フタロシアニン系顔料，塩基性染料系顔料，キナクリドン系顔料，ジオキサジン系顔料および縮合アゾ系顔料等を含む有機顔料，およびカーボンブラック，クロム酸塩，フェロシアン化物，酸化物，硫化物，セレン化物，硫酸塩，ケイ酸塩，炭酸塩，リン酸塩，金属粉末等を含む無機顔料とからなる群より選ばれた着色剤を少なくとも１つ以上含むものを使用することもできる。
【００２４】
また，上記の分散剤として，例えば，水溶性高分子，界面活性剤，無機化合物などがある。界面活性剤の例としては，ドデシル硫酸ナトリウム（ｓｏｄｉｕｍ  ｄｏｄｅｃｙｌ  ｓｕｌｆａｔｅ），ドデシルベンゼンスルホン酸ナトリウム（ｓｏｄｉｕｍ  ｄｏｄｅｃｙｌｂｅｎｚｅｎｅ  ｓｕｌｆｏｎａｔｅ），ドデシルナフタレン硫酸ナトリウム（ｓｏｄｉｕｍ  ｄｏｄｅｃｙｌｎａｐｈｔｈａｌｅｎｅ  ｓｕｌｆａｔｅ），ジアルキルベンゼンアルキル硫酸塩（ｄｉａｌｋｙｌ  ｂｅｎｚｅｎｅａｌｋｙｌ  ｓｕｌｆａｔｅ），ジアルキルベンゼンアルキルスルホン酸塩（ｄｉａｌｋｙｌ  ｂｅｎｚｅｎｅａｌｋｙｌ  ｓｕｌｆｏｎａｔｅ）等を含む陰イオン性界面活性剤，ジアルキルベンゼンアルキルアンモニウムクロライド，アルキルベンジルメチルアンモニウムクロライド，アルキルベンジルジメチルアンモニウムブロマイド，塩化ベンズアルコニウム，セチルピリジニウムブロマイド，ドデシルベンジルトリエチルアンモニウムクロライド，ラウリルアミンアセテート，ステアリルアミンアセテート，およびラウリルトリメチルアンモニウムクロライド等を含む陽イオン性界面活性剤，ラウリルジメチルアミンオキシド等を含む両性イオン性界面活性剤，およびポリビニルアルコール，ポリアクリル酸，メタロース，メチルセルロース，エチルセルロース，プロピルセルロース，ヒドロキシエチルセルロース，カルボキシメチルセルロース，トリスチリルフェノールエトキシレートフォスフェートエステル（ｔｒｉｓｔｙｒｙｌｐｈｅｎｏｌ  ｅｔｈｏｘｙｌａｔｅ  ｐｈｏｓｐｈａｔｅ  ｅｓｔｅｒ），ポリオキシエチレンセチルエーテル，ポリオキシエチレンラウリルエーテル，ポリオキシエチレンオクチルエーテル，ポリオキシエチレンオクチルフェニルエーテル，ポリオキシエチレンオレイルエーテル，ポリオキシエチレンソルビタンモノラウレート（ｐｏｌｙｏｘｙｅｔｈｙｌｅｎｅ  ｓｏｒｂｉｔａｎ  ｍｏｎｏｌａｕｒａｔｅ），ポリオキシエチレンステアリルエーテル，ポリオキシエチレンノニルフェニルエーテル，ジアルキルフェノキシポリ（エチレンオキシ）エタノール等を含む非イオン性界面活性剤からなる群より選ばれた界面活性剤を使用することも可能である。
【００２５】
上記のモノマーは，例えば，スチレン，メチルスチレン，クロロスチレン，ジクロロスチレン，ｐ−ｔｅｒｔ−ブチルスチレン，ｐ−ｎ−ブチルスチレンおよびｐ−ｎ−ノニルスチレン等を含むスチレン系モノマー，アクリレート，メチルアクリレート，エチルアクリレート，プロピルアクリレート，イソブチルアクリレート，ｎ−ブチルアクリレート，ベータカルボキシエチルアクリレート，ヒドロキシエチルアクリレート，エチルヘキシルアクリレート，メタクリレート，メチルメタクリレート，エチルメタクリレート，プロピルメタクリレート，ｎ−ブチルメタクリエート，イソブチルメタクリレート，ヒドロキシエチルメタクリレートおよびエチルヘキシルメタクリレート等を含むメタクリル酸エステル系モノマー，アクリル酸，イタコン酸，メタクリル酸，マレイン酸，フマル酸，ケイ皮酸（ｃｉｎｎａｍｉｃ  ａｃｉｄ）等を含むカルボキシル基を有するモノマー，スルホン化スチレン等を含むスルホン酸基を有するモノマー，アミノスチレンおよびその４級アンモニウム塩と，ビニルピリジン，ビニルピロリドン等を含む含窒素ヘテロ環を含有するモノマー，およびアクリロニトリル，ブタジエン，イソプレン，およびジビニルベンゼン等からなる群より選ばれた少なくとも１つ以上を含むモノマーを用いることもできる。
【００２６】
また，本発明の高分子ラテックスを製造する方法は，例えば，上記の混合液を均質化する工程後に，混合液を加熱する工程をさらに含むことも可能である。
【００２７】
上述した重合開始剤は，例えば，ペルオキソ二硫酸ジカリウム（ｐｏｔａｓｓｉｕｍ  ｐｅｒｓｕｌｆａｔｅ），ペルオキソ二硫酸ジアンモニウム（ａｍｍｏｎｉｕｍ  ｐｅｒｓｕｌｆａｔｅ），過酸化ベンゾイル（ｂｅｎｚｏｙｌ  ｐｅｒｏｘｉｄｅ），過酸化ラウリル（ｌａｕｒｙｌ  ｐｅｒｏｘｉｄｅ），ペルオキソ二硫酸ジナトリウム（ｓｏｄｉｕｍ  ｐｅｒｓｕｌｆａｔｅ），過酸化水素（ｈｙｄｒｏｇｅｎ  ｐｅｒｏｘｉｄｅ），ｔ−ブチルヒドロペルオキシド（ｔ−ｂｕｔｙｌ  ｈｙｄｒｏｐｅｒｏｘｉｄｅ），クメンヒドロペルオキシド（ｃｕｍｅｎｅ  ｈｙｄｒｏｐｅｒｏｘｉｄｅ），過酸化ｐ-メンタン（ｐ−ｍｅｎｔａｎｅ  ｐｅｒｏｘｉｄｅ）およびペルオキシカーボネート（ｐｅｒｏｘｙ  ｃａｒｂｏｎａｔｅ）等からなる群より選ばれたいずれか１つの重合開始剤を使用することもできる。
【００２８】
ここで，上述の重合開始剤の含量は，例えば，１ｐｈｒ〜５ｐｈｒであることが好ましい。また，高分子ラテックス粒子のサイズは，例えば，０.１μｍ〜３μｍであることが好ましい。
【００２９】
また，高分子ラテックス粒子のガラス転移温度は，例えば，４０℃〜１００℃であり，高分子ラテックス粒子の融点は，例えば，５０℃〜１５０℃である。
【００３０】
本発明によれば，ワックスおよび着色剤を含む高分子ラテックスを提供することによって，別の凝集過程無しでも単一過程に短縮された製造工程を通じて，ワックスおよび着色剤とラテックス粒子間の凝集力が向上されたラテックスを提供することが可能となる。また，ワックスおよび着色剤がラテックス中に含有されることによって，粒度分布が狭いラテックスを提供することができる。また，ワックスがラテックス粒子の内部に含まれるので，本発明に係るラテックスを用いる場合，ワックスの融点が相対的に低くなり，低温で定着が可能なトナーを製造することが可能となる。
【発明の効果】
【００３１】
本発明によれば，凝析剤を添加することなく，ワックス，着色剤そしてラテックス粒子間の凝集力が大幅に改善された，ワックスと着色剤を含む高分子ラテックスを提供することができる。
【発明を実施するための最良の形態】
【００３２】
以下に，添付した図面を参照しながら，本発明の好適な実施の形態について，詳細に説明する。なお，本明細書及び図面において，実質的に同一の機能構成を有する発明特定事項については，同一の符号を付することにより重複説明を省略する。
【００３３】
高分子ラテックスは，例えば，トナー組成物の中で結合剤として使用できるものである。本発明の実施形態に係るワックスおよび着色剤を含む高分子ラテックスは，離型剤，着色剤の機能を同時に有する結合剤として，トナー組成物に使用可能である。また，トナー組成物以外にも，例えば，離型剤，着色剤，結合剤を成分として含むインク組成物などにも使用可能である。
【００３４】
上述したように，本発明で用いられるラテックス（ｌａｔｅｘ）という用語は，サイズが約１μｍ以下の微細な天然高分子または合成高分子からなる高分子粒子が２つの成分から形成され，粒子状で溶媒中に分散されていることを意味する。高分子ラテックスを形成するためには，モノマー，界面活性剤，重合開始剤などを混合し，乳化重合を行う。乳化重合とは，モノマーや高分子，界面活性剤，重合開始剤などが水相中に含有されており，界面活性剤がある一定の濃度を超えた場合に，自ら小さいコロイド状の粒子であるミセルを形成する重合を意味している。水相中で重合開始剤がラジカルとなり，このラジカルがモノマーと結合してミセルの内部にカプセル化（ｅｎｃａｐｓｕｌａｔｅｄ）される。これが乳化重合の典型的な反応機構である。
【００３５】
本発明の一実施形態に係る，ワックスおよび着色剤を含む高分子ラテックスを製造するためには，まず着色剤とワックスを含む分散液を調製する必要がある。
【００３６】
本発明において使用されているワックスという用語は，２０℃における混練性，硬度ないし割れ性，自己集合体ないし微細結晶質，半透明ないし透明性を有し，４０℃超過温度で分解することなく溶融され，融点よりやや高い温度で相対的に低い粘度および非粘性を有し，高温−依存恒常性および可溶性などの特性を有する天然または合成された物質を意味する。
【００３７】
本発明の分散液の調製に利用できるワックスは，商業的に利用可能なものであれば，いずれも利用可能である。分散液の調製に利用できるワックスとして，例えば，カルナウバワックス（ｃａｒｎａｕｂａ  ｗａｘ），ベイベリーワックス（ｂａｙｂｅｒｒｙ  ｗａｘ）等を含む植物性天然ワックスと，蜜蝋（ｂｅｅｓｗａｘ），セラックワックス（ｓｈｅｌｌａｃ  ｗａｘ），および鯨蝋ワックス（ｓｕｐｅｒｍａｃｅｔｉ  ｗａｘ）等を含む動物性天然ワックスとを含む天然ワックス，モンタンワックス（ｍｏｎｔａｎ  ｗａｘ），オゾケライトワックス（ｏｚｏｋｅｒｉｔｅ  ｗａｘ），セレシンワックス（ｃｅｒｅｓｉｎ  ｗａｘ）等を含むミネラルワックス，パラフィンワックス（ｐａｒａｆｆｉｎ  ｗａｘ），微結晶ワックス（ｍｉｃｒｏｃｒｙｓｔａｌｌｉｎｅ  ｗａｘ）等を含む石油系ワックス，およびフィッシャー−トロプシュワックス（Ｆｉｓｃｈｅｒ−Ｔｒｏｐｓｃｈ  ｗａｘ），ポリエチレンワックス，ポリプロピレンワックス，アクリレートワックス，脂肪酸アミドワックス，シリコンワックス，ポリテトラフルオロエチレンワックス等を含む合成ワックスからなる群より選ばれたワックスを，１つまたは２つ以上を混合して使用することもできる。ただし，本発明において使用可能なワックスが，上記のものに限定されるわけではない。
【００３８】
また，上記の分散液の調製に使用される着色剤は，一般に着色剤として使用されるものであれば，いずれも使用可能である。例えば，アゾ系顔料，フタロシアニン系顔料，塩基性染料系顔料，キナクリドン系顔料，ジオキサジン系顔料および縮合アゾ系顔料等を含む有機顔料，およびカーボンブラック，クロム酸塩，フェロシアン化物，酸化物，硫化物，セレン化物，硫酸塩，ケイ酸塩，炭酸塩，リン酸塩，金属粉末等を含む無機顔料からなる群より選ばれた１つまたは２つ以上を混合して使用することができる。ただし，本発明において使用可能な着色剤の種類が，上記のものに限定されるわけではない。上記の着色剤の中から特に環境的要因を考慮し，有機顔料を使うことが好ましく，黒色顔料としてはカーボンブラックを使用することが好ましい。
【００３９】
本発明において使用できる有機顔料の例としては，以下のものが挙げられる。ただし，本発明において使用できる有機顔料が，以下のものに限定されるわけではない。
【００４０】
青色顔料もしくは緑色顔料，または青色顔料と緑色顔料の両方，に使用できる顔料としては，例えば，銅フタロシアニン，Ｃ．Ｉ．Ｐ．Ｂ．（Ｃｏｌｏｒ  Ｉｎｄｅｘ  Ｐｉｇｍｅｎｔ Ｂｌｕｅ）１５，１５：１，１５：２，１５：３，１５：４，１５：６，１６（無金属フタロシアニン）または中心金属としてアルミニウム，ニッケルまたはバナジウムを有するフタロシアニン，Ｓｉ架橋されたフタロシアニンのような架橋フタロシアニン二量体／オリゴマーなどがある。
【００４１】
オレンジ色顔料としては，例えば，Ｐ．Ｏ．（Ｐｉｇｍｅｎｔ  Ｏｒａｎｇｅ）５，６２，３６，３４，１３，４３，７１，７２などがある。
【００４２】
黄色顔料としては，例えば，Ｐ．Ｙ．（Ｐｉｇｍｅｎｔ  Ｙｅｌｌｏｗ）１２，１１３，１７，７４，８３，９３，９７，１２２，１４６，１５５，１８０，１７４，１８５などがある。
【００４３】
赤色顔料としては，例えば，Ｐ．Ｒ．（Ｐｉｇｍｅｎｔ  Ｒｅｄ）４８，５７，１２２，１４６，１４７，１７６，１８４，１８６，２０２，２０７，２３８，２５４，２５５，２６９，２７０，２７２などがある。
【００４４】
紫色顔料としては，例えば，Ｐ．Ｖ．（Ｐｉｇｍｅｎｔ  Ｖｉｏｌｅｔ）１，１９，２３などがある。
【００４５】
混合顔料の例としては，例えば，Ｐ．Ｖ．（Ｐｉｇｍｅｎｔ  Ｖｉｏｌｅｔ）１９／Ｐ．Ｒ．（Ｐｉｇｍｅｎｔ  Ｒｅｄ）１２２，またはＰ．Ｒ．（Ｐｉｇｍｅｎｔ  Ｒｅｄ）１４６／１４７等がある。
【００４６】
ワックスと着色剤の双方は，ラテックス粒子内に含まれる成分である。均質な混合物を得ることが重要なため，分散液中のワックスおよび着色剤の内容もしくは含有量は，一定にすべきである。
【００４７】
ワックスの含量は，１ｐｈｒ〜５０ｐｈｒであることが好ましい。ワックスの含量が１ｐｈｒより小さければ，ワックスは離型剤として機能しなくなる。また，含量が５０ｐｈｒより大きければ，ラテックス粒子に含まれる樹脂の含量が相対的に少なくなり，ラテックスの結合剤としての機能が低下するようになる。
【００４８】
また，着色剤の含量は，１ｐｈｒ〜２０ｐｈｒであることが好ましい。着色剤の含量が１ｐｈｒより小さければ，ラテックス粒子は着色されない。また，含量が２０ｐｈｒより大きければ，ラテックス粒子に含まれる樹脂の含量が相対的に少なくなり，ラテックスの結合剤としての機能が低下するようになる。
【００４９】
ここで，上記の単位ｐｈｒ（Ｐａｒｔ  ｐｅｒ  Ｈｕｎｄｒｅｄｓ  ｏｆ  Ｒｅｓｉｎ）は，前述のように，樹脂１００質量部に対する対象添加物の質量単位を示している。
【００５０】
前記分散液を調製するためには，まずワックスエマルジョンを調製する必要がある。続いて，前記ワックスエマルジョンと着色剤および分散剤を蒸留水に添加し，摩砕器を用いて蒸留水に分散させて調製する。
【００５１】
ここで使用できる分散剤としては，水溶性高分子，界面活性剤，無機化合物等があるが，その中でも界面活性剤が頻繁に使用される。本発明において，分散剤として使用可能な界面活性剤の例としては，ドデシル硫酸ナトリウム（ｓｏｄｉｕｍ  ｄｏｄｅｃｙｌ  ｓｕｌｆａｔｅ），ドデシルベンゼンスルホン酸ナトリウム（ｓｏｄｉｕｍ  ｄｏｄｅｃｙｌｂｅｎｚｅｎｅ  ｓｕｌｆｏｎａｔｅ），ドデシルナフタレン硫酸ナトリウム（ｓｏｄｉｕｍ  ｄｏｄｅｃｙｌｎａｐｈｔｈａｌｅｎｅ  ｓｕｌｆａｔｅ），ジアルキルベンゼンアルキル硫酸塩（ｄｉａｌｋｙｌ  ｂｅｎｚｅｎｅａｌｋｙｌ  ｓｕｌｆａｔｅ），ジアルキルベンゼンアルキルスルホン酸塩（ｄｉａｌｋｙｌ  ｂｅｎｚｅｎｅａｌｋｙｌ  ｓｕｌｆｏｎａｔｅ）等を含む陰イオン性界面活性剤，ジアルキルベンゼンアルキルアンモニウムクロライド，アルキルベンジルメチルアンモニウムクロライド，アルキルベンジルジメチルアンモニウムブロマイド，塩化ベンズアルコニウム，セチルピリジニウムブロマイド，ドデシルベンジルトリエチルアンモニウムクロライド，ラウリルアミンアセテート，ステアリルアミンアセテート，およびラウリルトリメチルアンモニウムクロライド等を含む陽イオン性界面活性剤，ラウリルジメチルアミンオキシド等を含む両性イオン性界面活性剤，およびポリビニルアルコール，ポリアクリル酸，メタロース，メチルセルロース，エチルセルロース，プロピルセルロース，ヒドロキシエチルセルロース，カルボキシメチルセルロース，トリスチリルフェノールエトキシレートフォスフェートエステル（ｔｒｉｓｔｙｒｙｌｐｈｅｎｏｌ  ｅｔｈｏｘｙｌａｔｅ  ｐｈｏｓｐｈａｔｅ  ｅｓｔｅｒ），ポリオキシエチレンセチルエーテル，ポリオキシエチレンラウリルエーテル，ポリオキシエチレンオクチルエーテル，ポリオキシエチレンオクチルフェニルエーテル，ポリオキシエチレンオレイルエーテル，ポリオキシエチレンソルビタンモノラウレート（ｐｏｌｙｏｘｙｅｔｈｙｌｅｎｅ  ｓｏｒｂｉｔａｎ  ｍｏｎｏｌａｕｒａｔｅ），ポリオキシエチレンステアリルエーテル，ポリオキシエチレンノニルフェニルエーテル，ジアルキルフェノキシポリ（エチレンオキシ）エタノール等を含む非イオン性界面活性剤等からなる群より選ばれた１つまたは２つ以上を混合して使用できる。ただし，本発明に使用できる界面活性剤が，上記のものに限定されるわけではない。
【００５２】
商業的に利用可能な界面活性剤の例を挙げると，ダウケミカル（Ｄｏｗ  Ｃｈｅｍｉｃａｌ）社製のＤＯＷＦＡＸ，ＴＥＲＧＩＴＯＬ，ＴＲＩＴＯＮ等の製品も使用可能である。
【００５３】
摩砕に使用できる摩砕器としては，ボールミル（ｂａｌｌ  ｍｉｌｌ），ダイノミル(ｄｉｎｏ  ｍｉｌｌ)，ＥＩＧＥＲミル２５０，またはＤＩＳＰＥＲＭＡＴ等がある。このような摩砕器を用いて，ガラスビーズ（ｇｌａｓｓ  ｂｅａｄｓ）と共に２０００ｒｐｍ〜１００００ｒｐｍの回転数で１時間〜５時間摩砕する。
【００５４】
分散液の調製に使用される蒸留水は，脱イオン水（ｄｅｉｏｎｉｚｅｄ  ｗａｔｅｒ）を用いることが好ましい。脱イオン水は窒素ガスでバブリングし脱酸素化させた後に使用することもできる。
【００５５】
一方で，蒸留水に分散剤を加熱しながら溶解させた後，これを上記の分散液と混合して水相を調製する。ここで使用される蒸留水は，前述と同様に，脱イオン水を利用することが好ましい。ここで使用できる分散剤は，前述した界面活性剤系の分散剤を使用することができる。
【００５６】
上記の分散液の調製とは別に，モノマーを含む有機相を調製する。本発明に使用可能なモノマーとして，スチレン，メチルスチレン，クロロスチレン，ジクロロスチレン，ｐ−ｔｅｒｔ−ブチルスチレン，ｐ−ｎ−ブチルスチレンおよびｐ−ｎ−ノニルスチレン等を含むスチレン系モノマー，アクリレート，メチルアクリレート，エチルアクリレート，プロピルアクリレート，イソブチルアクリレート，ｎ-ブチルアクリレート，ベータカルボキシエチルアクリレート，ヒドロキシエチルアクリレート，エチルヘキシルアクリレート，メタクリレート，メチルメタクリレート，エチルメタクリレート，プロピルメタクリレート，ｎ-ブチルメタクリレート，イソブチルメタクリレート，ヒドロキシエチルメタクリレートおよびエチルヘキシルメタクリレート等を含むメタクリル酸エステル系モノマー，アクリル酸，イタコン酸，メタクリル酸，マレイン酸，フマル酸，ケイ皮酸（ｃｉｎｎａｍｉｃ  ａｃｉｄ）等を含むカルボキシル基を有するモノマー，スルホン化スチレン等を含むスルホン酸基を有するモノマー，アミノスチレンおよびその４級アンモニウム塩と，ビニルピリジン，ビニルピロリドン等を含む窒素含ヘテロ環を含有するモノマー，およびアクリロニトリル，ブタジエン，イソプレン，ジビニルベンゼン等からなる群より選ばれた１つまたは２つ以上を混合して使用することができる。ただし，使用可能なモノマーが，これらに限定されるわけではない。
【００５７】
前述の方法で調製された水相と有機相を反応容器に入れ，混合して混合液を調製する。この混合液を，均質器を用いて均質化させる。使用可能な均質器は，ホモジナイザ，ホモミキサー，加圧ニーダ／コッタ，押出機およびメジア分散器，メジアを有するボールミル，サンドミルおよびダイノミルなどがある。均質化時間は１分〜６０分以内にし，回転数は１０００ｒｐｍ〜７０００ｒｐｍにして混合液を均質化させることができる。
【００５８】
この混合液を均質化した後反応容器に入れ，１００ｒｐｍ〜８００ｒｐｍの回転数で撹拌させながら５０℃〜８０℃まで加熱する。混合液の温度がこの温度に到達した後に重合開始剤を添加し，窒素ガスで反応容器の内部をパージングしながら重合反応させる。重合反応時間は５時間〜２４時間以内にし，重合反応が終った後は室温で冷却させる。
【００５９】
重合開始剤は，水溶性開始剤（ｗａｔｅｒ  ｓｏｌｕｂｌｅ  ｉｎｉｔｉａｔｏｒ）と脂溶性開始剤（ｏｉｌ  ｓｏｌｕｂｌｅ  ｉｎｉｔｉａｔｏｒ）に大別することができる。本発明において使用できる重合開始剤に，制限があるわけではないが，水溶性開始剤を使うことも可能である。本発明において使用できる重合開始剤の例としては，ペルオキソ二硫酸ジカリウム（ｐｏｔａｓｓｉｕｍ  ｐｅｒｓｕｌｆａｔｅ），ペルオキソ二硫酸ジアンモニウム（ａｍｍｏｎｉｕｍ  ｐｅｒｓｕｌｆａｔｅ），過酸化ベンゾイル（ｂｅｎｚｏｙｌ  ｐｅｒｏｘｉｄｅ），過酸化ラウリル（ｌａｕｒｙｌ  ｐｅｒｏｘｉｄｅ），ペルオキソ二硫酸ジナトリウム（ｓｏｄｉｕｍ  ｐｅｒｓｕｌｆａｔｅ），過酸化水素（ｈｙｄｒｏｇｅｎ  ｐｅｒｏｘｉｄｅ），ｔ−ブチルヒドロペルオキシド（ｔ−ｂｕｔｙｌ  ｈｙｄｒｏｐｅｒｏｘｉｄｅ），クメンヒドロペルオキシド（ｃｕｍｅｎｅ  ｈｙｄｒｏｐｅｒｏｘｉｄｅ），過酸化ｐ−メンタン（ｐ−ｍｅｎｔａｎｅ  ｐｅｒｏｘｉｄｅ）およびペルオキシカーボネート（ｐｅｒｏｘｙ  ｃａｒｂｏｎａｔｅ）等からなる群より選ばれたいずれか１つまたは２つ以上を混合して使用することができる。ただし，本発明において使用可能な重合開始剤が，これらに限定されるわけではない。
【００６０】
添加する重合開始剤の含量は１ｐｈｒ〜５ｐｈｒであることが好ましいが，これは重合反応に関与する他の添加剤の含量に応じて決定される。
【００６１】
従来の重合メカニズムは，ラジカル化された重合開始剤がミセル中のモノマーと反応し，生成物がミセル中にカプセル化（ｅｎｃａｐｓｕｌａｔｅ）されるミセル核生成（ｍｉｃｅｌｌｅ  ｎｕｃｌｅａｔｉｏｎ）の重合メカニズムであった。しかし，本発明では，重合核生成サイト（ｐｏｌｙｍｅｒｉｚａｔｉｏｎ  ｎｕｃｌｅａｔｉｏｎ  ｓｉｔｅ）が，ワックスおよび着色剤を含む分散液中の粒子に生成される。そのため，既存の方法に比べ，ワックス，着色剤，およびラテックスの凝集が十分に強くなるため，別途凝析剤を添加する必要がなくなる。また，粒子サイズ分布が向上した高分子ラテックスを生成することが可能となる。
【００６２】
添付した図面のうち，図１は，従来の方式によりワックス，着色剤およびラテックスを混合して凝集させて製造したトナー粒子の概略図である。図２は，本発明の一実施形態に係るワックスおよび着色剤を含むラテックス粒子を用いて製造したトナー粒子の概略図である。図面において，同一な構成要素は，同一な符号を付した。
【００６３】
はじめに，従来の方法で製造されるトナー粒子について説明した図１について述べる。図２の場合，トナー粒子４０は，ワックス１０，着色剤２０，およびワックス１０，着色剤２０と結合したラテックス粒子３０によって形成されている。しかし，それらの凝集度は高くないため，トナー粒子４０のサイズが相対的に大きくなる短所がある。
【００６４】
続いて，本発明の一実施形態に係る，ワックスおよび着色剤を含むラテックス粒子を用いて製造したトナー粒子について説明する。図２の場合，ワックス１００および着色剤２００をラテックス粒子３００の内部に含むラテックスを用いるため，粒子間の凝集度が高く，完成されたトナー粒子４００のサイズも相対的に小さくなる。加えて，ワックス１００および着色剤２００が乳化重合を経てラテックス粒子３００の内部にカプセル化されるため，生成されたラテックス粒子４００のサイズも均一であり，各粒子の分布も均質な特性を有する。
【００６５】
添付した図面のうち，図３は，本発明に係る高分子ラテックスを製造する過程を示したフローチャートである。工程３０２は，着色剤とワックスを含む分散液を調製する工程である。工程３０４は，分散液を含む水相を調製する工程である。工程３０６は，モノマーを含む有機相を調製する工程である。工程３０８は，調製した水相と有機相とを混合し，混合液を作る工程である。工程３１０は，混合液を均質化する工程である。工程３１２は，均質化された混合液に重合開始剤を添加し，モノマーを重合させる工程である。
【００６６】
以下，本発明に係る実施例を参照して，本発明をさらに詳述する。なお，これらの実施例は，本発明を限定するものではない。
【００６７】
（実施例１）
＜分散液の調製＞
カルナウバ／ポリエチレン混合ワックスエマルジョン（０．１５０μｍ）      １００g
着色剤（Ｐ．Ｂ．１５：３）                                                ３０g
脱イオン水                                                              １００g
界面活性剤ＤＯＷＤＦＡＸ                                                  １０g
上記の薬品を，２００ｇのガラスビーズと共にＤＩＳＰＥＲＭＡＴを用いて３０００ｒｐｍの回転数で３時間摩砕し，ワックス／着色剤分散液を調製した。
【００６８】
＜水相の調製＞
上記で調製された分散液                                                    １０g
脱イオン水                                                              ２００g
ＤＯＷＦＡＸ                                                                ３g
トリスチリルフェノールエトキシレートフォスフェートエステル                  ３g
【００６９】
上記の薬品を混合して，水相を調製した。
【００７０】
＜有機相の調製＞
スチレン，ブチルアクリレート，アクリル酸を質量比で７：２：１の比率に混合して，有機相１００ｇを調製した。
【００７１】
＜ラテックスの製造＞
調製された水相と有機相を１リットル反応容器に入れ混合した後，均質器ＩＫＡ  ｕｌｔｒａ  ｔｕｒｒｅｘを，３０分間７０００ｒｐｍの回転数で３０分間使用し，均質化させた。その後，この混合液を別の反応容器に入れ，１００ｒｐｍで撹拌させながら７５℃まで加熱した。反応容器の内部温度が７５℃となった後，ペルオキソ二硫酸ジアンモニウムを２重量％添加し，窒素ガスで容器の内部をパージさせながら２４時間反応させた。
【００７２】
反応終了後，得られた混合液を室温で冷却した。
【００７３】
こうして製造されたラテックス粒子を，示差走査熱量計（Ｄｉｆｆｅｒｅｎｔｉａｌ  Ｓｃａｎｎｉｎｇ  Ｃａｌｏｒｉｍｅｔｅｒ：ＤＳＣ）を用いて分析した結果，ガラス転移温度および融点が共に存在し，ガラス転移温度は６９℃，融点は８５℃であることが分かった。また，Ｈｏｒｉｂａ社製のＬａｓｅｒ回折／散乱式粒子径分布測定装置ＬＡ−９１０を用いて，ワックスおよび着色剤を含む最終ラテックス粒子のサイズを測定したところ，体積平均の大きさは０．２７０μｍであり，数平均の大きさは０．２３０μｍであった。
【００７４】
（実施例２）
上述した実施例１においてカルナウバ／ポリエチレン混合ワックスエマルジョン１００ｇを使用する代りに，ポリエチレンワックスエマルジョン８０ｇを使用することを除けば，実施例１と同様な方法でラテックスを製造した。
【００７５】
こうして製造されたラテックス粒子を，示差走査熱量計を用いて分析した結果，ガラス転移温度および融点が共に存在し，ガラス転移温度は６９℃，融点は１１０℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．１６２μｍであり，数平均の大きさは０．１２２μｍであった。
【００７６】
（実施例３）
上述した実施例１においてカルナウバ／ポリエチレン混合ワックスエマルジョン１００ｇを使用する代りに，カルナウバワックスエマルジョン９０ｇを使用することを除けば，実施例１と同様な方法でラテックスを製造した。
【００７７】
こうして製造されたラテックス粒子を，示差走査熱量計を用いて分析した結果，ガラス転移温度および融点が共に存在し，ガラス転移温度は６９℃，融点は８５℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．３００μｍであり，数平均の大きさは０．１４０μｍであった。
【００７８】
（実施例４）
上述した実施例１においてカルナウバ／ポリエチレン混合ワックスエマルジョン１００ｇを使用する代りに，パラフィンワックスエマルジョン１２０ｇを使用することを除けば，実施例１と同様な方法でラテックスを製造した。
【００７９】
こうして製造されたラテックス粒子を，示差走査熱量計を用いて分析した結果，ガラス転移温度および融点が共に存在し，ガラス転移温度は６９℃，融点は６０℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．１９０μｍであり，数平均の大きさは０．１４４μｍであった。
【００８０】
（実施例５）
上述した実施例１において着色剤としてＰ．Ｂ．１５：３を使用する代りに，Ｐ．Ｙ．１８０を使用することを除けば，実施例１と同様な方法でラテックスを製造した。
【００８１】
こうして製造されたラテックス粒子を，示差走査熱量計を用いて分析した結果，ガラス転移温度および融点が共に存在し，ガラス転移温度は６９℃，融点は８５℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．２７０μｍであり，数平均の大きさは０．２３０μｍであった。
【００８２】
（実施例６）
上述した実施例１において着色剤としてＰ．Ｂ．１５：３を使用する代りに，Ｐ．Ｒ．１２２を使用することを除けば，実施例１と同様な方法でラテックスを製造した。
【００８３】
こうして製造されたラテックス粒子を，示差走査熱量計を用いて分析した結果，ガラス転移温度および融点が共に存在し，ガラス転移温度は６９℃，融点は８５℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．５９１μｍであり，数平均の大きさは０．３１０μｍであった。
【００８４】
（実施例７）
上述した実施例１において着色剤としてＰ．Ｂ．１５：３を使用する代りに，カーボンブラック（Ｎｉｐｅｘ  ７０）を使用することを除けば，実施例１と同様な方法でラテックスを製造した。
【００８５】
こうして製造されたラテックス粒子を，示差走査熱量計を用いて分析した結果，ガラス転移温度および融点が共に存在し，ガラス転移温度は６９℃，融点は８５℃であることが分かった。また，Ｌａｓｅｒ回折／散乱式粒子径分布測定装置を用いて，ワックスおよび着色剤を含む最終ラテックス粒子のサイズを測定したところ，体積平均の大きさは０．１５０μｍであり，数平均の大きさは０．１０１μｍであった。
【００８６】
本発明の製造方法により，凝析剤を用いることなく，トナー組成体に添加される離型剤，着色剤，および結合剤樹脂を含む高分子ラテックスを，一つの重合過程により得られるようになる。また，ワックスと着色剤を含む高分子ラテックスを提供することにより，ワックス，着色剤およびラテックス粒子間の凝集力が向上すると同時に，各ラテックス粒子の分散性の向上を実現し，この高分子ラテックスを用いて提供されるトナー組成体の粒子サイズを小さくすることが可能となる。また，低温で定着が可能なトナーを実現することも可能となる。
【００８７】
以上，添付図面を参照しながら，本発明の好適な実施形態について説明したが，本発明はかかる例に限定されない。当業者であれば，特許請求の範囲に記載された技術的思想の範疇内において，各種の変更例または修正例に想到し得ることは明らかであり，それらについても当然に本発明の技術的範囲に属するものと了解される。
【産業上の利用可能性】
【００８８】
本発明はプリンタ，コピー機などの電子写真方式の画像形成装置に使われるトナーに用いることが可能である。
【図面の簡単な説明】
【００８９】
【図１】従来の一般の方法により製造されたトナー粒子を示した概略図である。
【図２】本発明の一実施形態に係る高分子ラテックスを含むトナー粒子を示した概略図である。
【図３】本発明の一実施形態に係る高分子ラテックスを製造する過程を示したフローチャートである。
【符号の説明】
【００９０】
１０      ワックス
２０      着色剤
３０      ラテックス
４０      トナー粒子
１００      ワックス
２００      着色剤
３００      ラテックス
４００      トナー粒子
【図１】
2005307213.tif 000003
【図２】
2005307213.tif 000004
【図３】
2005307213.tif 000005